La présente invention a pour objet un procédé pour traiter un adhésif en vue de son stockage et de son application, ainsi que le produit industriel constitué par une pièce revetue d'un adhésif traité par ce procédé. Comme on le sait, les produits adhésifs sont rendus tels par l'application sur leur surface en cause d'une couche de préparation particulière dite couche ou masse adhésive. Cette préparation peut varier à la fois en fonction de la pièce sur laquelle elle doit être déposée pour la rendre adhésive, et en fonction du support sur lequel doit etre appliquée la pièce rendue adhésive. La composition de la masse adhésive doit être étudiée de manière qu'elle adhère parfaitement, et de façon permanente, à la pièce ou au produit quteBedoit rendre adhésif. En partIculier, la qualité de la masse adhésive est fonction de l'équilibre entre les caoutchoucs et les résines synthétiques employés, et les solvants appropriés pour chacun d'eux. On élabore de la sorte les adhésifs dits permanents, semi-permanents ou enlevables. Selon la composition de la couche ou masse adhésive, le pro- duit rendu adhésif, peut être, soit roulé sur lul-meme pendant le stockage, soit nécessiter une protection de l'adhésif. Celle-ci est généralement constituée par une feuille rendue anti-adhésive par un traitement silicone ou autre, qui est enlevéeau moment de 11 emploi de l'adhésif. Cependant, les produits ou pièces rendus ainsi adhésifs doivent satisfaire à deux impératifs : d'une part, la masse adhésive, doit présenter une adhésivité réduite à partir de l'enduction sur la pièce, pendant la période de stockage, et jusqu'à 11 application d'autre part, la couche adhésive doit retrouver la plénitude de son pouvoir adhésif après son application. Or, ce problème technique nta pas été jusqu'à présent résolu de façon satisfaisante. Pour ce faire, on connaît des procédés qui font appel à des masses inertes à température normale, et qui néeessifrtde ce fait une forte élévation de la température lors de leur application sur le support. De tels procédés facilitent la découpe, l'usinage et l'application des produits rendus adhésifs en permettant un position nement à froid, l'adhésivité ae de la masse n'étant obtenue qu'au mo- ment du réchauffement. Par contre, le réchauffement et la réactiovation de la masse adhésive nécessitent une température élevée, exercée sous pression constante qui doit être mise en oeuvre dans des machines spéciales dites tables d'application. Ces procédés sont donc onéreux et relativement difficiles à mettre en oeuvre. La présente invention a pour but de remédier àces inconvénients en réalisant un procédé simple à mettre en oeutre et très peu oné reux. A cet effet, le procédé suivant l'invention consiste à pulvériser sur toute la surface de la couche adhésive déposée sur la pièce à stocker avant collage sur un support, un brouillard de produit plastifiant, de façon à déposer sur cette surface un film mince non adhésif de protection de la masse adhésive, permettant son stockage avant application sur le support précité. Le produit plastifiant étant convenablement choisi, la pulvérisation en brouillard aérosol de ce produit sur toute la surface de la masse adhésive dépose sur celle-ci un microfilm "résillé" n adhésif de protection, présentant une multitude de trous à la manière d'un filet ou d'une résille, qui enrobe ou "encapsule" la masse adhésive, en lui enlevant la plus grande partie de son pouvoir adhésif. Au moment de l'application de l'adhésif, il suffit de presser la pièce rev8tue de l'adhésif sur le support auquel elle doit ètre collée, ce qui provoque la déchirure ou la rupture du mierofilet ou microfilm plastifiant en de très nombreux endroits, et libère la masse adhésive en lui rendant tout son pouvoir adhésif. Le produit plastifiant, pulvérisé à dose appropriée, est du genre laque capillaire, et peut être distribué à partir d'une bombe aérosol, ou par tout autre procédé de pulvérisation tel qu'un pistolet. Ce procédé est donc extrêmement simple et commode à mettre en oeuvre, par rapport au procédé connu mentionné précédemment. D'autres particularités et avantages de l'invention apparai- tront au cours de la description qui va suivre. Au dessin annexé donné à titre d'exemple non limitatif, on a représenté un mode de mise en oeuvre du procédé selon l'invention. La figure 1 est une vue en coupe représentant la première phase du procédé selon l'invention, après mise en place de la masse adhésive sur la pièce devant wetre ultérieurement collée sur un sup port La figure 2 est une vue en coupe analogue à la figure 1, représentant la deuxième phase du procédé, au moment de l'application de la masse adhésive sur le support la figure 3 illustre la dernière étape du procédé selon l'invention, et montre la pièce revêtue de la masse adhésive collée par celle-ci sur son support ; La figure 4 est une vue en élévation partielle à grande échelle, montrant la répartition des morceaux de la pellicule plastifiante noyée dans la masse adhésive après que celle-ci ait été appliquée sur son support. En se reportant à la figure 1, on voit une pièce plate 1, par exemple une plaque d'immatriculation automobile, dont l'une des faces est revêtue d'une couche ou masse adhésive 2 d'un type connu en soi, et dont la nature ne sera pas 'précisée. le procédé de traitement de l'adhésif 2 en vue de son stockage et de son application ultérieure sur un support 5, est mis en oeuvre de la manière suivante On pulvérise au moyen d'une bombe aérosol par tout autre moyen, sur toute la surface de la couche adhésive 2, un fin brouillard de produit plastifiant approprié, en orientant le jet de façon convenable et à dose judicieuse. On dépose ainsi sur la surface de la couche adhésive 2 une fine pellicule oumicro-résille mince 3 non a adhésive, qui épouse les irrégularités de la surface de la couche adhésive 2, en enrobant les particules adhésives de celle-ci, comme on le voit à la figure 2. Ce micro-film résillé 3 non adhésif, assure la protection de la masse adhésive 2, ce qui permet son stockage et sa manutention avant application sur le support 5. le micro-fil, 3 se présente sous la forme d'une sorte de microfilet plastique extrèmement ténu, assurant en quelque sorte une "micro-encapsulatio1?" de la masse adhésive 2. Ce film sèche en quelquE secondes, de sorte que la masse adhésive se trouve enfermée dans des milliers de petites capsules constituées par les agglomérats de molécules du produit plastifiant contenu dans la hombe 4. D'adhésif 2 ainsi traité peut ètre stocké, manipulé, découpé et ouvré d'une façon générale, alors qu'il ne présente plus qu'une très faible part de son pouvoir adhésif, la plus grande partie de sa masse étant "micro-encapsulée". Le produit plastifiant pulvérisé en laque brouillard est du genre/capillaire, et il peut notamment présenter les compositions suivantes : solution à 1 à 2 % dans de l'éthanol à 93 % GAY BUSSAC de l'un des produits suivants : alcool polyvinylique, acétate polyvinylique, polyvinylpyrolidone. Au moment où la pièce 1 ainsi rev8tue doit être appliquée sur le support 5, il suffit d'appliquer sous une pression convenable, comme illustré aux figures 2 et 3, la couche adhésive 2 sur le support 5 : cette pression provoque la déchirure ou la rupture du microfilm ténu 3 en de très nombreux endroits, de sorte que les mailles de ce microfilet se décomposent sous la forme d'une multitude de petits morceaux 6 (voir figure 4) qui viennent se noyer à l'intérieur de la masse adhésive 2, en libérant le pouvoir adhésif de celle-ci. le micro-filet ainsi morcelé en une multitude de petits morceaux 6 se trouve donc amalgamé avec la masse adhésive, qui peut alors retrouver en contact intime et uniforme avec le support 5 sur lequel elle doit agir.On peut également, avant collage de la pièce 1, détruire le film superficiel 3 non adhésif, en exerçant sur celui-ci une pression convenable afin de le rompre et de libérer l'adhésif, par exemple au moyen d'une raclette, ou d'une brosse ou de tout autre moyen mécanique. Il suffit ensuite d'appliquer la masse a adhésive 2 ainsi libérée, sur le support. le produit industriel constitué par la pièce 1 revêtue de ma couche adhésive 2 traitée conformément au procédé ci-dessus, qui fait également 11 objet de la présente invention, est donc extr & ement simple et aisé à préparer. Son stockage et son application sur le support choisi sont considérablement facilités par rapport aux techniques mentionnées plus haut. L'invention n1 est pas limitée au mode de réalisation décrit et peut comporter des variantes d'exécution, Ainsi on peut utiliser tout produit plastifiant pulvérisé en aérosol, de composition différente de celles indiquées ci-dessus, présentant des propriétés analogues, et en général tous produits présentant un extrait sec faible. REVENDICAEIONS 1. Procédé pour traiter un adhésif en vue de son stockage et de son application, dans lequel on dépose une couche adhésive sur une face d'une pièce destinée à être collée ultérieurement sur support, caractérisé en ce quton pulvérise sur toute la surface de la couche adhésive un brouillard de produit plastifiant,~de façon à déposer sur cette surface un microfilm résillé, non adhésif de protection de la masse adhésive, permettant son stockage avant son application sur le support précité. 2. Procédé selon la revendication 1, caractérisé en ce que, avant application sur le support de la couche adhésive collée à la pièce, on exerce sur cette couche une pression convenable afin de rompre le micro-film ou microfilet plastifiant superficiel et de libérer l'adhésif, notamment au moyen d'une raclette ou d'un brosse. 3. Procédé selon l'une des revendications 1 et 2, caractérisé en ce que le produit plastifiant, pulvérisé à dose appropriée est un produit à extrait sec faible, par exemple une solution à 1 à 2 % dans de l'éthanol à 98 ffi Gay lussac de l'un des produits suivants : alcool polyvinylique, acétate polyvinylique, polyvinylpyrolidone. 4. Produit industriel constitué par une pièce revêtue d'une couche adhésive traitée conformément au procédé selon l'une des revendications 1 à 3, notamment plaque d'immatriculation d'automobile.